(57)【特許請求の範囲】
【請求項１】
香気性成分を含有する内容物を包装するための多層容器であって、線状のオレフィン系樹脂からなる内層と、環状オレフィン系共重合体からなる第一の中間層と、エチレンビニルアルコール共重合体からなる第二の中間層と、環状オレフィン系共重合体からなる第三の中間層と、線状のオレフィン系樹脂からなる外層とが、各層間の接着剤樹脂層を介して積層され、内外層と環状オレフィン系共重合体層との間の接着剤樹脂がエチレンと樹脂当たり６乃至２０モル％のα−オレフィンとを共重合させて得られる密度が０．８００乃至０．９１０ｇ／ｃｍ３の線状超低密度ポリエチレン或いはその酸変性物であり、且つ環状オレフィン系共重合体層とエチレンビニルアルコール共重合体層との間の接着剤樹脂が前記線状超低密度ポリエチレンの酸変性物からなることを特徴とする保香性プラスチック多層容器。
【請求項２】
線状超低密度ポリエチレンを構成するα−オレフィンが炭素数４乃至８のα−オレフィンである請求項１記載の保香性プラスチック多層容器。
【請求項３】
線状超低密度ポリエチレンの酸変性物が線状超低密度ポリエチレン当たり０．１乃至０．６モル％の無水マレイン酸をグラフトさせたものである請求項１記載の保香性プラスチック多層容器。
【請求項４】
線状超低密度ポリエチレン或いはその酸変性物が０．４乃至３０ｇ／１０ｍｉｎ（ＡＳＴＭ  Ｄ１２３８、１９０℃）のメルトフローレートを有するものである請求項１記載の保香性プラスチック多層容器。
【請求項５】
内外層と環状オレフィン系共重合体層との間の接着剤樹脂及び環状オレフィン系共重合体層とエチレンビニルアルコール共重合体層との間の接着剤樹脂が共に、共通の線状超低密度ポリエチレンの酸変性物からなることを特徴とする請求項１記載の保香性プラスチック多層容器。
【請求項６】
線状のオレフィン系樹脂がポリエチレン、ポリプロピレン或いは結晶性エチレン・プロピレン共重合体である請求項１記載の保香性プラスチック多層容器。
【請求項７】
環状オレフィン系共重合体が１０乃至５０重量％の環状オレフィン単位を含有する共重合体である請求項１記載の保香性プラスチック多層容器。
【請求項８】
環状オレフィン系共重合体が６０℃以上のガラス転移点（Ｔｇ）を有する環状オレフィン系共重合体である請求項１記載の保香性プラスチック多層容器。
【請求項９】
容器の全体の厚さが１００乃至１０００μｍであり、内外層の合計厚さと環状オレフィン系共重合体中間層の厚さとの比が９９：１乃至７０：３０であり、内外層の合計厚さとエチレンビニルアルコール共重合体中間層の厚さとの比が９９：１乃至７０：３０であり、且つ接着剤層の厚みが３乃至４０μｍである請求項１記載の保香性プラスチック多層容器。
【請求項１０】
共押出ブロー成形容器である請求項１記載の保香性プラスチック多層容器。
【発明の詳細な説明】
【０００１】
【産業上の利用分野】
本発明は、保香性プラスチック多層容器に関するもので、より詳細には環状オレフィン系共重合体及びエチレンビニルアルコール共重合体を中間層及び線状のオレフィン系樹脂を内外層とし、香気成分を有する内容物を充填した場合の層間接着性の劣化が防止された保香性プラスチック多層容器に関する。
【０００２】
【従来の技術】
プラスチック多層容器は、練り歯磨き、化粧料、トイレタリー製品、各種薬品、糊乃至接着剤、高粘性調味料乃至食品等の種々の内容物を収容する包装容器として広く使用されている。
【０００３】
この多層容器において、成形性や、製造コストの点、内容物保存上要求される種々の特性を満足させるため、種々のプラスチック素材が組み合わせで使用されているが、容器の内外層には、成形性や、衛生的特性、更にはコストの見地から、ポリエチレンやポリプロピレン等の線状のオレフィン系樹脂が使用される場合が多い。
【０００４】
容器壁を通しての酸素の透過を防止するために、酸素バリアー性樹脂を使用することも古くから知られており、例えば、低密度ポリエチレンの内外層及びエチレン−酢酸ビニル共重合体ケン化物（エチレンビニルアルコール共重合体）の中間層から成る多層押出チューブ容器も既に知られている（例えば、特公昭５７−３３２２３号公報）。
【０００５】
また、環状オレフィン系共重合体が耐水分透過性に優れていることを利用して、多層容器を製造することも既に知られている。例えば、特開平４−２７６２５３号公報には、壁面が材質の異なる２層を含む多層から成る容器であって、そのうちの少なくとも１層が熱可塑性ノルボルネン系ポリマーから成ることを特徴とする医療用または食品包装用容器が記載されている。また、これらの各層を接着するために、塩素化や無水マレイン酸で変成したポリプロピレンが使用されることも記載されている。
【０００６】
特開平７−５２３４０号公報には、少なくとも２種以上の樹脂層が積層された構造の多層プラスチック容器において、外層が環状オレフィンとエチレンを共重合させた非結晶性樹脂であり、内層がポリオレフィン樹脂であることを特徴とする多層プラスチック容器が記載されている。また、層間の接着に、エチレン−αオレフィン共重合体の酸変性物を使用することも記載されている。
【０００７】
特開平７−２６６５１７号公報には、ポリオレフィン系樹脂層の間に環状オレフィン成分５〜６０モル％を含有するポリオレフィン樹脂層を介在させたことを特徴とする、少なくとも３層の樹脂構成から成る耐衝撃性に優れた防湿性多層押出構造物が記載されている。この公知例にも、層間接着に、酸変性オレフィン系樹脂の使用が記載されている。
【０００８】
【発明が解決しようとする課題】
本発明者らは、先に、環状オレフィン系共重合体を、通常のオレフィン系樹脂等の熱可塑性樹脂の中間層として用いると、耐内容物性やシール性に悪影響を及ぼすことなしに、容器の保香性等を向上させうることを見いだした（特願平７−１５９６７０号）。
【０００９】
しかしながら、環状オレフィン系共重合体及びエチレンビニルアルコール共重合体を中間層、線状のオレフィン系樹脂を内外層とする多層容器に、香気成分を含有する内容物を充填し、これを経時させると、層間接着が著しく劣化することが分かった。即ち、環状オレフィン系共重合体と線状のオレフィン系樹脂とは接着性に乏しく、また、環状オレフィン系共重合体とエチレンビニルアルコール共重合体とも接着性に乏しく、両樹脂層間に接着剤樹脂を介在させることは、上記従来技術にも示されているとおりであるが、従来使用されている接着剤樹脂は、香気性内容物を充填する前には高い接着強度を示すものでも、充填後経時させると、接着強度が著しく低下し、デラミネーションを生じるのである。
【００１０】
内容物中に含有される香気性成分の量が微量であるにもかかわらず、積層物のデラミネーションが生じるのは、極めて奇異な感じを与えるが、これは、中間層として存在する環状オレフィン系共重合体が香気性成分に対するバリアー性が大きく、線状のオレフィン系樹脂の内層を透過した香気性成分が、環状オレフィン系共重合体と接着剤樹脂との界面に作用し、接着劣化を引き起こすためと考えられる。
【００１１】
本発明者らは、環状オレフィン系共重合体と線状のオレフィン系樹脂との接着剤樹脂として、特定のエチレン−αオレフィン共重合体を選択すると、上記香気性成分による接着劣化が有効に解消されることを見いだした。
【００１２】
即ち、本発明の目的は、環状オレフィン系共重合体及びエチレンビニルアルコール共重合体から成る中間層と線状のオレフィン系樹脂の内外層とが接着剤を介して接合された多層プラスチック容器において、香気性成分を充填し経時させたときの接着劣化が有効に解消された保香性多層プラスチック容器を提供するにある。
【００１３】
【課題を解決するための手段】
本発明によれば、香気性成分を含有する内容物を包装するための多層容器であって、線状のオレフィン系樹脂（本発明において、「線状のオレフィン系樹脂」とは、環状のオレフィン系共重合体以外のオレフィン系樹脂を意味し、これには、例えば、長鎖分岐鎖を有するオレフィン系樹脂も含まれる）からなる内層と、環状オレフィン系共重合体からなる第一の中間層と、エチレンビニルアルコール共重合体からなる第二の中間層と、環状オレフィン系共重合体からなる第三の中間層と、線状のオレフィン系樹脂からなる外層とが、各層間の接着剤樹脂層を介して積層され、内外層と環状オレフィン系共重合体層との間の接着剤樹脂がエチレンと樹脂当たり６乃至２０モル％のα−オレフィンとを共重合させて得られる密度が０．８００乃至０．９１０ｇ／ｃｍ３の線状超低密度ポリエチレン或いはその酸変性物であり、且つ環状オレフィン系共重合体層とエチレンビニルアルコール共重合体層との間の接着剤樹脂が前記線状超低密度ポリエチレンの酸変性物からなることを特徴とする保香性プラスチック多層容器が提供される。
【００１４】
本発明のプラスチック多層容器においては、
１．線状超低密度ポリエチレンを構成するα−オレフィンが炭素数４乃至８のα−オレフィンであること、
２．線状超低密度ポリエチレンの酸変性物が線状超低密度ポリエチレン当たり０．１乃至０．６モル％の無水マレイン酸をグラフトさせたものであること、３．線状超低密度ポリエチレン或いはその酸変性物が０．４乃至３０ｇ／１０ｍｉｎ（ＡＳＴＭ  Ｄ１２３８、１９０℃）のメルトフローレートを有するものであること、
４．線状のオレフィン系樹脂がポリエチレン、ポリプロピレン或いは結晶性エチレン・プロピレン共重合体であること、
５．環状オレフィン系共重合体が１０乃至５０重量％の環状オレフィン単位を含有する共重合体であること、
６．環状オレフィン系共重合体が６０℃以上のガラス転移点（Ｔｇ）を有する環状オレフィン系共重合体であること、
７．容器の全体の厚さが１００乃至１０００μｍであり、内外層の合計厚さと環状オレフィン系共重合体中間層の厚さとの比が９９：１乃至７０：３０であり、内外層の合計厚さとエチレンビニルアルコール共重合体中間層の厚さとの比が９９：１乃至７０：３０であり、且つ接着剤層の厚みが３乃至４０μｍであること、
８．共押出ブロー成形容器であること、
が好ましい。
【００１５】
本発明においては、エチレン−αオレフィン共重合体の内でも、６乃至２０モル％、特に１０乃至２０モル％のα−オレフィンとを共重合させて得られる密度が０．９１０乃至０．８００ｇ／ｃｍ3 、特に０．９００乃至０．８４０ｇ／ｃｍ3 の線状超低密度ポリエチレン或いはその酸変性物を選択し、これを環状オレフィン系共重合体と線状のオレフィン系樹脂との接着に用いること及び上記の酸変性物を環状オレフィン系共重合体とエチレンビニルアルコール共重合体との接着に用いることにより、香気性成分による接着劣化を防止し、経時後の接着強度を高いレベルに保つことができる。
【００１６】
本発明に用いる線状超低密度ポリエチレン（ＶＬＤＰＥ）とは、一般に知られている線状低密度ポリエチレン（ＬＬＤＰＥ）と同様に、エチレンとαオレフィンとの共重合体から成り、αオレフィンに基づく分岐鎖を有するものであるが、分岐鎖の長さと数とが、ＬＬＤＰＥよりも低い上記密度範囲を与えるようになっている。即ち、一般に、分岐鎖の数が増えると、これにつれて密度が低下し、また、同じ分岐鎖の数では、分岐鎖が長くなるほど、密度が低下するが、本発明では、上記密度の線状超低密度ポリエチレン乃至その酸変性物を、環状オレフィン系共重合体と線状のオレフィン系樹脂との接着剤として用い、且つ上記酸変性物を環状オレフィン系共重合体とエチレンビニルアルコール共重合体との接着剤として使用するることにより、環状オレフィン系共重合体との接着界面での香気性成分による劣化を有効に防止することができる。
【００１７】
後述する例を参照されたい。αオレフィンの含有量が６モル％よりも低く、密度が０．９１０ｇ／ｃｍ3 よりも高いエチレン−αオレフィン共重合体（ＬＬＤＰＥ）の未変性物を接着剤として使用した場合（比較例５及び６）には、環状オレフィン系共重合体と線状のオレフィン系樹脂との初期の剥離強度は２．２乃至２．３ｋｇ／ｃｍと満足すべきものではあるが、練り歯磨き充填、経時後の剥離強度が０．２ｋｇ／ｃｍ以下に低下する。また、環状オレフィン系共重合体とエチレンビニルアルコール共重合体との剥離強度も０．０５ｋｇ／ｃｍ以下と極めて低いものである。一方、上記エチレン−αオレフィン共重合体（ＬＬＤＰＥ）の酸変性物を用いた場合（比較例７）には、練り歯磨きを充填し、経時させただけで、デラミネーションが発生するのである。
【００１８】
これに対して、本発明に従い、αオレフィンの含有量が６モル％以上で、密度が０．９１０ｇ／ｃｍ3 以下のエチレン−αオレフィン共重合体を接着剤として使用した場合（実施例１乃至２及び比較例１乃至４）には、練り歯磨き充填、経時後の剥離強度が尚１．１ｋｇ／ｃｍ以上に維持され、特にαオレフィンの含有量が１０モル％以上で、密度が０．９００乃至０．８４０ｇ／ｃｍ3 のエチレン−αオレフィン共重合体を接着剤として使用した場合（実施例１、比較例３）には、練り歯磨き充填、経時後の剥離強度が２．０ｋｇ／ｃｍ以上に維持されるのである。
【００１９】
また、未酸変性のエチレン−αオレフィン共重合体を用いた場合（比較例１乃至４）には、環状オレフィン系共重合体とエチレンビニルアルコール共重合体との剥離強度は０．０５ｋｇ／ｃｍと低いが、上記共重合体を酸変性したものを環状オレフィン系共重合体とエチレンビニルアルコール共重合体との接着に使用することにより、剥離不能な程度に接着強度を高めることができる（実施例１乃至２）。
【００２０】
内容物押出用のチューブ容器の場合、容器胴部には、内容物押出のための圧縮変形応力が時間間隔をおいて反復して加えられるが、本発明の容器では、環状オレフィン系共重合体中間層により、香気性成分の透過が抑制されると共に、香気性成分によるデラミネーションも抑制されるので、軽快な押出性能と共に、優れた内容物の保存性も同時に得られるものである。
【００２１】
また、エチレンビニルアルコール共重合体は吸湿によりガスバリアー性が著しく低下するが、本発明の多層プラスチック容器では、エチレンビニルアルコール共重合体から成る第二の中間層をサンドイッチする形で、環状オレフィン系共重合体から成る第一及び第三の中間層を設けたため、内容物からのエチレンビニルアルコール共重合体層への水分の透過も、外気からのエチレンビニルアルコール共重合体への水分の透過も、共に抑制され、エチレンビニルアルコール共重合体層をガスバリアー性に優れた状態に保持することができる。
【００２２】
【発明の実施形態】
本発明の多層容器の一例を示す図１において、この多層容器は、チューブ状容器１と蓋２とから成っており、チューブ状容器１は、パリソンの中空成形により一体に成形されたネジ付き押出口３、これに連なる円錐状肩部４、及び細い筒状の胴部５を有している。この筒状胴部５は、切断された端縁部６を有し、この端縁部から内容物を充填した後、胴部の対向する内面同士を融着して、密封底部を形成する。
【００２３】
本発明の多層容器の他の例を示す図２において、この多層容器は、ボトル状容器１０と蓋２とから成っており、このボトル状容器１０は、パリソンの中空成形により一体に成形されたネジ付き口部３、これに連なる円錐状肩部４、筒状の胴部５及びパリソンのピンチオフにより形成された密閉底部７を有している。この容器では、口部３から内容物を充填し、充填後蓋２を締結して密封を行う。
【００２４】
胴部５の断面構造の一例を拡大して示す図３において、この器壁は、内側から外側に向けて、線状のオレフィン系樹脂から成る内層１１と、環状オレフィン系共重合体を含有する第一の中間層１２と、エチレンビニルアルコール共重合体を含有する第二の中間層１３と、環状オレフィン系共重合体を含有する第三の中間層１４と、線状のオレフィン系樹脂から成る外層１５とから形成されている。内層１１と第一の中間層１２との間、及び外層１５と第三の中間層１４との間には、線状超低密度ポリエチレン或いはその酸変性物から成る接着剤層１６、１７が設けられている。また、第一の中間層１２と第二の中間層１３との間、及び第二の中間層１３と第三の中間層１４との間には、線状超低密度ポリエチレンの酸変性物から成る接着剤層１８、１９が設けられている。
【００２５】
接着剤層１８、１９が線状超低密度ポリエチレンの酸変性物であることは必須であるが、接着剤層１６、１７は線状超低密度ポリエチレンの未変性物でもまたその酸変性物であってもよいが、一般には、接着剤層１６、１７、１８、１９の全てが共通して線状超低密度ポリエチレンの酸変性物であることが、接着剤組成を単純化し、押出機数を減少させ、ダイ通路を簡略化する上で好ましい。
【００２６】
［環状オレフィン系共重合体］
オレフィンと環状オレフィンとの非晶質乃至低結晶性共重合体（ＣＯＣ）が誘導されるオレフィンとしては、エチレンが好適であるが、他にプロピレン、１−ブテン、１−ペンテン、１ーヘキセン、１−オクテン、３ーメチル１−ペンテン、１−デセン等の炭素数３乃至２０のα−オレフィンが、単独或いはエチレンとの組み合わせで使用される。
【００２７】
環状オレフィンとしては、基本的には、エチレン系不飽和結合とビシクロ環とを有する脂環族炭化水素化合物、特にビシクロ［２、２、１］ヘプト−２−エン骨格を有する炭化水素化合物であり、具体的には次のものが挙げられるが、勿論これに限定されるものではない。
【００２８】
ビシクロ［２．２．１］ヘプト−２−エン誘導体；例えば下記式（１）
【化１】
0003876020.tif 000002
式中、Ｒは水素原子、アルキル基、シクロアルキル基、或いはアルキリデン基であり、ｎは１〜４の数である（以下同様である）、
で表されるビシクロ［２．２．１］ヘプト−２−エン誘導体。特に、
ビシクロ［２．２．１］ヘプト−２−エン
６−メチルビシクロ［２．２．１］ヘプト−２−エン
５，６−ジメチルビシクロ［２．２．１］ヘプト−２−エン
１−メチルビシクロ［２．２．１］ヘプト−２−エン
６−エチルビシクロ［２．２．１］ヘプト−２−エン
６−ｎ−ブチルビシクロ［２．２．１］ヘプト−２−エン
６−イソブチルビシクロ［２．２．１］ヘプト−２−エン
７−メチルビシクロ［２．２．１］ヘプト−２−エン。
【００２９】
トリシクロ［４．３．０．１2.5］−３−デセン誘導体；例えば、下記式（２）
【化２】
0003876020.tif 000003
で表されるトリシクロ［４．３．０．１2.5］−３−デセン誘導体。特に、
トリシクロ［４．３．０．１2.5］−３−デセン
２−メチルトリシクロ［４．３．０．１2.5］−３−デセン
５−メチルトリシクロ［４．３．０．１2.5］−３−デセン。
【００３０】
トリシクロ［４．４．０．１2.5 ］−３−ウンデセン誘導体；例えば、下記式（３）
【化３】
0003876020.tif 000004
で表されるトリシクロ［４．４．０．１2.5 ］−３−ウンデセン誘導体。特に、
トリシクロ［４．４．０．１2.5］−３−ウンデセン
１０−メチルトリシクロ［４．４．０．１2.5 ］−３−ウンデセン。
【００３１】
テトラシクロ［４．４．０．１2.5 ．１7.10］−３−ドデセン誘導体、例えば、下記式（４）
【化４】
0003876020.tif 000005
で表されるテトラシクロ［４．４．０．１2.5 ．１7.10］−３−ドデセン誘導体。特に、
テトラシクロ［４．４．０．１2.5 ．１7.10］−３−ドデセン
８−メチルテトラシクロ［４．４．０．１2.5 ．１7.10］−３−ドデセン
８−エチルテトラシクロ［４．４．０．１2.5 ．１7.10］−３−ドデセン
８−プロピルテトラシクロ［４．４．０．１2.5 ．１7.10］−３−ドデセン
８−ブチルテトラシクロ［４．４．０．１2.5 ．１7.10］−３−ドデセン
８−イソブチルテトラシクロ［４．４．０．１2.5 ．１7.10］−３−ドデセン
８−ヘキシルテトラシクロ［４．４．０．１2.5 ．１7.10］−３−ドデセン
８−シクロヘキシルテトラシクロ［４．４．０．１2.5 ．１7.10］−３−ドデセン
８−ステアリルテトラシクロ［４．４．０．１2.5 ．１7.10］−３−ドデセン
５，１０−ジメチルテトラシクロ［４．４．０．１2.5 ．１7.10］−３−ドデセン
２，１０−ジメチルテトラシクロ［４．４．０．１2.5 ．１7.10］−３−ドデセン
８，９−ジメチルテトラシクロ［４．４．０．１2.5 ．１7.10］−３−ドデセン
８−エチル−９−メチルテトラシクロ［４．４．０．１2.5 ．１7.10］−３−ドデセン
１１，１２−ジメチルテトラシクロ［４．４．０．１2.5 ．１7.10］−３−ドデセン
２，７，９−トリメチルテトラシクロ［４．４．０．１2.5 ．１7.10］−３−ドデセン
２，７−ジメチル−９−エチルテトラシクロ［４．４．０．１2.5 ．１7.10］−３−ドデセン
９−イソブチル−２，７−ジメチルテトラシクロ［４．４．０．１2.5 ．１7.10］−３−ドデセン
９，１１，１２−トリメチルテトラシクロ［４．４．０．１2.5 ．１7.10］−３−ドデセン
９−エチル−１１，１２−ジメチルテトラシクロ［４．４．０．１2.5 ．１7.10］−３−ドデセン
９−イソブチル−１１，１２−ジメチルテトラシクロ［４．４．０．１2.5 ．１7.10］−３−ドデセン
５，８，９，１０−テトラメチルテトラシクロ［４．４．０．１2.5 ．１7.10］−３−ドデセン
８−エチリデンテトラシクロ［４．４．０．１2.5 ．１7.10］−３−ドデセン
８−エチリデン−９−メチルテトラシクロ［４．４．０．１2.5 ．１7.10］−３−ドデセン
８−エチリデン−９−エチルテトラシクロ［４．４．０．１2.5 ．１7.10］−３−ドデセン
８−エチリデン−９−イソプロピルテトラシクロ［４．４．０．１2.5 ．１7.10］−３−ドデセン
８−エチリデン−９−ブチルテトラシクロ［４．４．０．１2.5 ．１7.10］−３−ドデセン
８−ｎ−プロピリデンテトラシクロ［４．４．０．１2.5 ．１7.10］−３−ドデセン
８−ｎ−プロピリデン−９−メチルテトラシクロ［４．４．０．１2.5 ．１7.10］−３−ドデセン
８−ｎ−プロピリデン−９−エチルテトラシクロ［４．４．０．１2.5 ．１7.10］−３−ドデセン
８−ｎ−プロピリデン−９−イソプロピルテトラシクロ［４．４．０．１2.5 ．１7.10］−３−ドデセン
８−ｎ−プロピリデン−９−ブチルテトラシクロ［４．４．０．１2.5 ．１7.10］−３−ドデセン
８−イソプロピリデンテトラシクロ［４．４．０．１2.5 ．１7.10］−３−ドデセン
８−イソプロピリデン−９−メチルテトラシクロ［４．４．０．１2.5 ．１7.10］−３−ドデセン
８−イソプロピリデン−９−エチルテトラシクロ［４．４．０．１2.5 ．１7.10］−３−ドデセン
８−イソプロピリデン−９−イソプロピルテトラシクロ［４．４．０．１2.5 ．１7.10］−３−ドデセン
８−イソプロピリデン−９−ブチルテトラシクロ［４．４．０．１2.5 ．１7.10］−３−ドデセン。
【００３２】
ペンタシクロ［６．５．１．１3.6 ．０2.7 ．０9.13］−４−ペンタデセン誘導体；例えば、下記式（５）
【化５】
0003876020.tif 000006
で表されるペンタシクロ［６．５．１．１3.6 ．０2.7 ．０9.13］−４−ペンタデセン誘導体。特に、
ペンタシクロ［６．５．１．１3.6 ．０2.7 ．０9.13］−４−ペンタデセン
１，３−ジメチルペンタシクロ［６．５．１．１3.6 ．０2.7 ．０9.13］−４−ペンタデセン
１，６−ジメチルペンタシクロ［６．５．１．１3.6 ．０2.7 ．０9.13］−４−ペンタデセン
１４，１５−ジメチルペンタシクロ［６．５．１．１3.6 ．０2.7 ．０9.13］−４−ペンタデセン。
【００３３】
ペンタシクロ［７．４．０．１2.5 ．１9.12．０8.13］−３−ペンタデセン誘導体、例えば下記式（６）
【化６】
0003876020.tif 000007
で表されるペンタシクロ［７．４．０．１2.5 ．１9.12．０8.13］−３−ペンタデセン誘導体。特に、
ペンタシクロ［７．４．０．１2.5 ．１9.12．０8.13］−３−ペンタデセン
メチル置換ペンタシクロ［７．４．０．１2.5 ．１9.12．０8.13］−３−ペンタデセン。
【００３４】
ペンタシクロ［６．５．１．１3.6 ．０2.7 ．０9.13］−４，１０−ペンタデカジエン誘導体、例えば下記式（７）
【化７】
0003876020.tif 000008
で表されるペンタシクロ［６．５．１．１3.6 ．０2.7 ．０9.13］−４，１０−ペンタデカジエン誘導体。特に、
ペンタシクロ［６．５．１．１3.6 ．０2.7 ．０9.13］−４，１０−ペンタデカジエン。
【００３５】
ペンタシクロ［８．４．０．１2.5 ．１9.12．０8.13］−３−ヘキサデセン誘導体、例えば下記式（８）
【化８】
0003876020.tif 000009
で表されるペンタシクロ［８．４．０．１2.5 ．１9.12．０8.13］−３−ヘキサデセン誘導体。特に、
ペンタシクロ［８．４．０．１2.5 ．１9.12．０8.13］−３−ヘキサデセン
１１−メチル−ペンタシクロ［８．４．０．１2.5 ．１9.12．０8.13］−３−ヘキサデセン
１１−エチル−ペンタシクロ［８．４．０．１2.5 ．１9.12．０8.13］−３−ヘキサデセン
１０，１１−ジメチル−ペンタシクロ［８．４．０．１2.5 ．１9.12．０8.13］−３−ヘキサデセン。
【００３６】
ペンタシクロ［６．６．１．１3.6 ．０2.7 ．０9.14］−４−ヘキサデセン誘導体、例えば、下記式（９）
【化９】
0003876020.tif 000010
で表されるペンタシクロ［６．６．１．１3.6 ．０2.7 ．０9.14］−４−ヘキサデセン誘導体。特に、
ペンタシクロ［６．６．１．１3.6 ．０2.7 ．０9.14］−４−ヘキサデセン
１，３−ジメチルペンタシクロ［６．６．１．１3.6 ．０2.7 ．０9.14］−４−ヘキサデセン
１，６−ジメチルペンタシクロ［６．６．１．１3.6 ．０2.7 ．０9.14］−４−ヘキサデセン
１５，１６−ジメチルペンタシクロ［６．６．１．１3.6 ．０2.7 ．０9.14］−４−ヘキサデセン。
【００３７】
ヘキサシクロ［６．６．１．１3.6 ．１10.13 ．０2.7 ．０9.14］−４−ヘプタデセン誘導体、例えば下記式（１０）
【化１０】
0003876020.tif 000011
で表されるヘキサシクロ［６．６．１．１3.6 ．１10.13 ．０2.7 ．０9.14］−４−ヘプタデセン誘導体。特に、
ヘキサシクロ［６．６．１．１3.6 ．１10.13 ．０2.7 ．０9.14］−４−ヘプタデセン
１２−メチルヘキサシクロ［６．６．１．１3.6 ．１10.13 ．０2.7 ．０9.14］−４−ヘプタデセン
１２−エチルヘキサシクロ［６．６．１．１3.6 ．１10.13 ．０2.7 ．０9.14］−４−ヘプタデセン
１２−イソブチルヘキサシクロ［６．６．１．１3.6 ．１10.13 ．０2.7 ．０9.14］−４−ヘプタデセン
１，６，１０−トリメチル−１２−イソブチルヘキサシクロ［６．６．１．１3.6 ．１10.13 ．０2.7 ．０9.14］−４−ヘプタデセン。
【００３８】
ヘプタシクロ［８．７．０．１2.9 ．１4.7 ．１11.17 ．０3.8 ．０12.16 ］−５−エイコセン誘導体、例えば、下記式（１１）
【化１１】
0003876020.tif 000012
で表されるヘプタシクロ［８．７．０．１2.9 ．１4.7 ．１11.17 ．０3.8 ．０12.16 ］−５−エイコセン誘導体。特に、
ヘプタシクロ［８．７．０．１2.9 ．１4.7 ．１11.17 ．０3.8 ．０12.16 ］−５−エイコセン。
【００３９】
ヘプタシクロ［８．７．０．１3.6 ．１10.17 ．１12.15 ．０2.7 ．０11.16 ］−４−エイコセン誘導体、例えば、下記式（１２）
【化１２】
0003876020.tif 000013
で表されるヘプタシクロ［８．７．０．１3.6 ．１10.17 ．１12.15 ．０2.7 ．０11.16 ］−４−エイコセン誘導体。特に、
ヘプタシクロ［８．７．０．１3.6 ．１10.17 ．１12.15 ．０2.7 ．０11.16 ］−４−エイコセン
ジメチル置換ヘプタシクロ［８．７．０．１3.6 ．１10.17 ．１12.15 ．０2.7 ．０11.16 ］−４−エイコセン。
【００４０】
ヘプタシクロ［８．８．０．１2.9 ．１4.7 ．１11.18 ．０3.8 ．０12.17 ］−５−ヘンエイコセン誘導体、例えば、下記式（１３）
【化１３】
0003876020.tif 000014
で表されるヘプタシクロ［８．８．０．１2.9 ．１4.7 ．１11.18 ．０3.8 ．０12.17 ］−５−ヘンエイコセン誘導体。特に、
ヘプタシクロ［８．８．０．１2.9 ．１4.7 ．１11.18 ．０3.8 ．０12.17 ］−５−ヘンエイコセン。
【００４１】
ヘプタシクロ［８．８．０．１4.7 ．１11.18 ．１13.16 ．０3.8 ．０12.17 ］−５−ヘンエイコセン誘導体、例えば下記式（１４）
【化１４】
0003876020.tif 000015
で表されるヘプタシクロ［８．８．０．１4.7 ．１11.18 ．１13.16 ．０3.8 ．０12.17 ］−５−ヘンエイコセン誘導体。特に、
ヘプタシクロ［８．８．０．１4.7 ．１11.18 ．１13.16 ．０3.8 ．０12.17 ］−５−ヘンエイコセン
１５−メチル−ヘプタシクロ［８．８．０．１4.7 ．１11.18 ．１13.16 ．０3.8 ．０12.17 ］−５−ヘンエイコセン
トリメチル置換ヘプタシクロ［８．８．０．１4.7 ．１11.18 ．１13.16 ．０3.8 ．０12.17 ］−５−ヘンエイコセン。
【００４２】
オクタシクロ［８．８．０．１2.9 ．１4.7 ．１11.18 ．１13.16 ．０3.8 ．０12.17 ］−５−ドコセン誘導体、例えば、下記式（１５）
【化１５】
0003876020.tif 000016
で表されるオクタシクロ［８．８．０．１2.9 ．１4.7 ．１11.18 ．１13.16 ．０3.8 ．０12.17 ］−５−ドコセン誘導体。特に、
オクタシクロ［８．８．０．１2.9 ．１4.7 ．１11.18 ．１13.16 ．０3.8 ．０12.17 ］−５−ドコセン
１５−メチルオクタシクロ［８．８．０．１2.9 ．１4.7 ．１11.18 ．１13.16 ．０3.8 ．０12.17 ］−５−ドコセン
１５−エチルオクタシクロ［８．８．０．１2.9 ．１4.7 ．１11.18 ．０13.16 ．０3.8 ．０12.17 ］−５−ドコセン。
【００４３】
ノナシクロ［１０．９．１．１4.7 ．１13.20 ．１15.18 ．０2.10 ．０3.8 ．０12.21 ．０14.19 ］−５−ペンタコセン誘導体、例えば下記式（１６）
【化１６】
0003876020.tif 000017
で表されるノナシクロ［１０．９．１．１4.7 ．１13.20 ．１15.18 ．０2.10 ．０3.8 ．０12.21 ．０14.19 ］−５−ペンタコセン誘導体。特に、
ノナシクロ［１０．９．１．１4.7 ．１13.20 ．１15.18 ．０2.10 ．０3.8 ．０12.21 ．０14.19 ］−５−ペンタコセン
トリメチル置換ノナシクロ［１０．９．１．１4.7 ．１13.20 ．１15.18 ．０2.10 ．０3.8 ．０12.21 ．０14.19 ］−５−ペンタコセン。
【００４４】
ノナシクロ［１０．１０．１．１5.8 ．１14.21 ．１16.19 ．０2.11 ．０4.9 ．０13.22 ．０15.20 ］−６−ヘキサコセン誘導体、例えば、下記式（１７）
【化１７】
0003876020.tif 000018
で表されるノナシクロ［１０．１０．１．１5.8 ．１14.21 ．１16.19 ．０2.11 ．０4.9 ．０13.22 ．０15.20 ］−６−ヘキサコセン誘導体。特に、
ノナシクロ［１０．１０．１．１5.8 ．１14.21 ．１16.19 ．０2.11 ．０4.9 ．０13.22 ．０15.20 ］−６−ヘキサコセン。
【００４５】
環状オレフィンの他の例として、次のものを挙げることもできる。
５−フェニル−ビシクロ［２．２．１］ヘプト−２−エン
５−メチル−５−フェニルビシクロ［２．２．１］ヘプト−２−エン
５−ベンジル−ビシクロ［２．２．１］ヘプト−２−エン
５−トリル−ビシクロ［２．２．１］ヘプト−２−エン
５−（エチルフェニル）−ビシクロ［２．２．１］ヘプト−２−エン
５−（イソプロピルフェニル）−ビシクロ［２．２．１］ヘプト−２−エン
５−（ビフェニル）−ビシクロ［２．２．１］ヘプト−２−エン
５−（β−ナフチル）−ビシクロ［２．２．１］ヘプト−２−エン
５−（α−ナフチル）−ビシクロ［２．２．１］ヘプト−２−エン
５−（アントラセニル）−ビシクロ［２．２．１］ヘプト−２−エン
５，６−ジフェニル−ビシクロ［２．２．１］ヘプト−２−エン
シクロペンタジエン−アセナフチレン付加物
１，４−メタノ−１，４，４ａ，９ａ−テトラヒドロフルオレン
１，４−メタノ−１，４，４ａ，５，１０，１０ａ−ヘキサヒドロアントラセン
８−フェニル−テトラシクロ［４．４．０．１2.5 ．１7.10  ］−３−ドデセン
８−メチル−８−フェニル−テトラシクロ［４．４．０．１2.5 ．１7.10 ］−３−ドデセン
８−ベンジル−テトラシクロ［４．４．０．１2.5 ．１7.10 ］−３−ドデセン
８−トリル−テトラシクロ［４．４．０．１2.5 ．１7.10 ］−３−ドデセン
８−（エチルフェニル）−テトラシクロ［４．４．０．１2.5 ．１7.10 ］−３−ドデセン
８−（イソプロピルフェニル）−テトラシクロ［４．４．０．１2.5 ．１7.10 ］−３−ドデセン
８，９−ジフェニル−テトラシクロ［４．４．０．１2.5 ．１7.10 ］−３−ドデセン
８−（ビフェニル）テトラシクロ［４．４．０．１2.5 ．１7.10 ］−３−ドデセン
８−（β−ナフチル）テトラシクロ［４．４．０．１2.5 ．１7.10 ］−３−ドデセン
８−（αナフチル）−テトラシクロ［４．４．０．１2.5 ．１7.10 ］−３−ドデセン
８−（アントラセニル）−テトラシクロ［４．４．０．１2.5 ．１7.10 ］−３−ドデセン
（シクロペンタジエン−アセナフチレン付加物）にシクロペンタジエンをさらに付加した化合物
１１，１２−ベンゾ−ペンタシクロ［６．５．１．１3.6 ．０2.7 ．０9.13 ］−４−ペンタデセン
１１，１２−ベンゾ−ペンタシクロ［６．６．１．１3.6 ．０2.7 ．０9.14 ］−４−ヘキサデセン
１１−フェニル−ヘキサシクロ［６．６．１．１3.6 ．１10.13 ．０2.7 ．０9.14 ］−４−ヘプタデセン
１４，１５−ベンゾ−ヘプタシクロ［８．７．０．１2.9 ．１4.7 ．１11.17 ．０3.8 ．０12.16 −５−エイコセン］
【００４６】
この共重合体（ＣＯＣ）は、５０乃至２２モル％、特に４０乃至２２モル％の環状オレフィンと残余のエチレンとから誘導され且つ２００℃以下、特に１５０乃至６０℃のガラス転移点（Ｔｇ）を有するのがよい。
【００４７】
この共重合体の分子量は、特に制限はないが、デカリン中１３５℃で測定して、０．１乃至５ｄｌ／ｇの極限粘度［η］を有するのがよく、また、その結晶化度は、Ｘ線回折法で測定して、一般に１０％以下、特に５％以下である。
【００４８】
上記共重合体（ＣＯＣ）は、オレフィンと環状オレフィンとを、それ自体公知のバナジウム系触媒或いはメタロセン系触媒の存在下にランダム重合させることにより得られる。
【００４９】
好適な共重合体（ＣＯＣ）は、三井石油化学株式会社から、ＡＰＥＬの商品名で入手しうる。
【００５０】
［線状のオレフィン系樹脂］
オレフィン樹脂としては、例えば低−、中−或いは高−密度のポリエチレン、アイソタクティックポリプロピレン、シンジオタクティックポリプロピレン、線状低密度ポリエチレン、エチレン−プロピレン共重合体、ポリブテン−１、エチレン−ブテン−１共重合体、プロピレン−ブテン−１共重合体、エチレン−プロピレン−ブテン−１共重合体、エチレン−酢酸ビニル共重合体、イオン架橋オレフィン共重合体（アイオノマー）、エチレン−アクリル酸エステル共重合体等が挙げられる。
これらの内でも、ポリエチレン及びポリプロピレンが好適であり、ポリプロピレンとしては、プロピレンのホモポリマーやプロピレン−エチレンのランダム共重合体やブロック共重合体が使用される。
【００５１】
線状のオレフィン系樹脂としては、一般に押出グレードのもの、例えばポリエチレンとしては、メルトインデックス（ＡＳＴＭ  Ｄ１２３８、１９０℃）が０．００１乃至２ｇ／１０分のものが、またポリプロピレンとしてはメルトインデックス（ＡＳＴＭ  Ｄ１２３８、２３０℃）が０．０５乃至５ｇ／１０分のものが好適に使用される。
【００５２】
上記線状のオレフィン系樹脂には、それ自体公知の配合剤、例えば顔料、充填剤、酸化防止剤、滑剤、安定剤、紫外線吸収剤等をそれ自体公知の処方に従って配合しうる。
【００５３】
内層のオレフィン系樹脂と外層のオレフィン系樹脂とは、通常の場合同一であるが、容器の用途によっては、内層オレフィン系樹脂と外層オレフィン系樹脂とは種類の異なったものであってもよく、例えば、外層樹脂として、光沢性に優れたものや逆に艶消し性を有するものを使用し、内層樹脂として成形性に優れたものを使用することができる。
【００５４】
［エチレンビニルアルコール共重合体層］
エチレン−ビニルアルコール共重合体としては、例えば、エチレン含有量が１５乃至６０モル％、特に２０乃至５０モル％であるエチレン−酢酸ビニル共重合体を、ケン化度が９６モル％以上、特に９９モル％以上となるようにケン化して得られる共重合体ケン化物が使用される。このエチレンビニルアルコール共重合体ケン化物は、フイルムを形成し得るに足る分子量を有するべきであり、一般に、フエノール：水の重量比で８５：１５の混合溶媒中３０℃で測定して0.01 dＬ／g 以上、特に0.05 dＬ／g 以上の粘度を有することが望ましい。
【００５５】
［接着剤層］
本発明では、接着剤樹脂として、エチレンと４乃至２０モル％、特に１０乃至２０モル％のα−オレフィンとを共重合させて得られる密度が０．９１０乃至０．８００ｇ／ｃｍ3 、特に０．９００乃至０．８４０ｇ／ｃｍ3 の線状超低密度ポリエチレン或いはその酸変性物を用いる。
【００５６】
α−オレフィンとしては、炭素数４乃至８のαオレフィン、例えばブテン−１、ペンテン−１、ヘキセン−１、オクテン−１、４−メチルペンテン−１等が好適に使用される。共重合体の具体的なものとして、エチレン−ブテン−１共重合体、エチレン−ペンテン−１共重合体、エチレン−ヘキセン−１共重合体、エチレン−オクテン−１共重合体、エチレン−４−メチルペンテン−１共重合体等が挙げられ、これらは単独でも或いは２種以上のブレンド物でも使用される。
【００５７】
全体としてのαオレフィンの共重合比率及び密度が上記範囲内に入るという条件下では、線状超低密度ポリエチレンに通常の線状低密度ポリエチレン（ＬＬＤＰＥ）をブレンドして使用できることが理解されるべきである。
【００５８】
接着剤として使用する線状超低密度ポリエチレンは、メルトインデックス（ＡＳＴＭ  Ｄ１２３８、１９０℃）が０．４乃至３０ｇ／１０分、特に１乃至２０ｇ／１０分の範囲にあることが望ましい。
【００５９】
本発明では、線状超低密度ポリエチレンに不飽和カルボン酸乃至その無水物をグラフトしたグラフト共重合体を使用することが特に好ましい。というのは、この酸変性線状超低密度ポリエチレンは、環状オレフィン系共重合体とエチレンビニルアルコール共重合体との接着に有効であるばかりではなく、線状のオレフィン系樹脂と環状オレフィン系共重合体との接着にも有効に作用するからである。
【００６０】
不飽和カルボン酸乃至その無水物としては、アクリル酸、メタクリル酸のようなモノカルボン酸、マレイン酸、フマル酸、イタコン酸のような多価カルボン酸、無水マレイン酸、無水イタコン酸、ノルボルネン−２，３−ジカルボン酸無水物のような多価カルボン酸無水物、マレイン酸モノメチル、マレイン酸モノエチル、マレイン酸モノイソブチルのような多価カルボン酸のモノエステルがある。これらの中では無水マレイン酸が好ましい。
【００６１】
不飽和カルボン酸乃至その無水物のグラフト量は、線状超低密度ポリエチレン当たり０．１乃至０．６モル％、特に０．１乃至０．４モル％の範囲にあるのがよい。上記範囲を上回ると、接着強度が低下する傾向がある。
【００６２】
［層構成］
本発明の容器では、全体の厚みが１００乃至１０００μｍ、特に２００乃至９００μｍの範囲にあり且つ内外層の合計厚さと環状オレフィン系共重合体中間層の厚さとの比が９９：１乃至７０：３０であり、内外層の合計厚さとエチレンビニルアルコール共重合体中間層の厚さとの比が９９：０．１乃至７０：３０であるのが、容器の諸特性の点で好ましい。
【００６３】
線状のオレフィン系樹脂から成る内層と、外層とは、互いに等しい厚さで設けることもできるが、内容物の保香性の点では、環状オレフィン系共重合体から成る中間層を内面側に偏らせて設けるのがよい。
【００６４】
環状オレフィン系共重合体層は、保香性や水分遮断性の点で、少なくとも２５μｍ、好適には３０乃至３００μｍの厚みを有することが好ましい。また、エチレンビニルアルコール共重合体層は、酸素遮断性の点で、少なくとも２μｍ、好適には５乃至１００μｍの厚みを有することが好ましい。
【００６５】
また、接着剤層は、３乃至４０μｍ、特に５乃至３０μｍの厚みを有するのが好ましい。
【００６６】
［多層プラスチック容器及び製造方法］
本発明のプラスチック多層容器は、第一及び第三の中間層となる環状オレフィン系共重合体、第二の中間層となるエチレンビニルアルコール共重合体層、内層となる線状のオレフィン系樹脂、外層となるオレフィン系樹脂、及び接着剤層となる線状超低密度ポリエチレンをそれぞれ対応する押出機で溶融し、内層／接着剤層／第一中間層／接着剤層／第二中間層／接着剤層／第三中間層／接着剤層／外層の層構成となるようにダイヘッド内で合流させ、この積層体を共押出することにより製造することができる。積層体を、リングダイを通して押出して溶融パリソンとし、これをブロー成形することにより、ボトルやチューブ容器が製造される。また、Ｔダイ等を通して押出することにより、一旦シートに成形し、このシートを加熱溶融した後、真空成形、圧空成形、或いはプラグアシスト成形することでカップ容器が製造される。製造される。
【００６７】
ダイヘッドとしては、多層多重ダイスが使用されるが、ダイヘッドの温度は、用いる環状オレフィン系共重合体の種類によっても相違するが、一般に２２０乃至２５０℃の温度が、環状オレフィン系共重合体のゲル化を防止しながら、ドローダウン傾向を抑制する上で適当である。
【００６８】
本発明の多層プラスチック容器は、エタノール、フェニルエチルアルコール、ベンジルアセテート、メントール、ピネン、アセティックアシッド、リモネン等の系統の香り成分を含有する内容物の包装容器として、特に有用である。具体的には、香水、オーデコロン等の化粧品香料；クレンジングクリーム、コールドクリーム、ハンドクリーム、バニシングクリーム、ファンデーションクリーム等のクリーム；アストリンゼンローション、ハンドローション、スキントーニングローション、アフターシェーブローション等の化粧水；ポマード、チック、ヘアークリーム、ヘアーローション、ヘアートニック等の整髪料乃至頭髪化粧品；水おしろい、クリームおしろい、乳児用ベビーパウダー等のおしろい；等の化粧料：各種液体石鹸、浴用剤、バスソルト、バブルバス、バスオイル、洗剤、シャンプー、リンス、室内芳香剤、消臭芳香剤、練り歯磨き、皮革クリーム等のトイレタリー用品等が挙げられる。また、本発明の容器は、炭酸飲料や果汁入り飲料等の各種清涼飲料；アイスクリーム、プリン、ゼリー、チョコレート、キャンデー、ビスケット等の甘味製品；ミルク、バター、チーズ、ハム、ソーセィジ、ビーフ、チキン、ミート加工品等の畜産物；かまぼこ、魚類、貝類、海苔等の水産物；緑茶、ウーロン茶、紅茶、ココア、コーヒー等の嗜好品；洋酒、薬草酒、リキュール等の酒類；醤油、ソース、そばつゆ、天つゆ、焼き肉たれ等の調味料；等の食品の包装にも使用しうる。
【００６９】
【実施例】
以下に、実施例および比較例をあげて本発明をさらに具体的に説明するが、本発明は以下の実施例に限定されない。
以下の例において、試験及び評価は次の通り行った。
【００７０】
剥離強度測定：
上記ボトルに練り歯磨きを満注し密封し、ガラス密封容器に入れた後、５０℃恒温層に４日保存した。次に、上記ボトルを取り出し、水洗、風乾燥後、１５ｍｍ×５０ｍｍの切片に切出し、一方の端をトルエンに浸漬した。トルエン処理にて、中間層であるエチレン環状オレフィン共重合樹脂層は溶解し、剥離強度測定用のクランプ部（ＬＤＰＥ内層及びＬＤＰＥ外層）を形成させた。次いで、オリエンテック社製引っ張り試験機を用い、引っ張り速度３００ｍｍ／ｍｉｎにてＴ字型引っ張り試験を行い、剥離強度を測定した。トルエン処理による剥離強度の測定結果を、線状のオレフィン系樹脂層とエチレン環状オレフィン共重合体層の層間接着強度とした。また、上記手法を用いるが、トルエンの代わりに、ヂメチルスルフォキシド（ＤＭＳＯ）を用いて溶解処理を行った。即ち、ＤＭＳＯにてエチレンビニルアルコール共重合樹脂を溶かし、剥離強度測定用のクランプ部（ＬＤＰＥ層／ＣＯＣ層の内外端部）を形成させた。次いでオリエンテック社製引っ張り試験機を用い、引っ張り速度３００ｍｍ／ｍｉｎにてＴ字型引っ張り試験を行い、剥離強度を測定した。測定結果を、エチレン環状オレフィン共重合樹脂とエチレンビニルアルコール共重合体樹脂の層間剥離強度とした。
【００７１】
保香性評価法：
上記ボトルに練り歯磨き１００ｇを入れ、口部をアルミ箔ラミネートフィルムを用いヒートシール後、セプタム付き密封ガラス容器に３本密封保存した。保存温度は３７℃である。１月保存後、セプタム付き密封ガラス容器気相部のガスを１ｍｌ採取しガスクロマトグラフ（ＧＣ）分析を行った。ＧＣ分析は島津製作所製ＧＣ−９Ａを用いＧカラム（６０ｍ）、カラム温度１６０℃、インジェクションポート温度２２０℃、キャリヤーガスＨｅにて分析した。
【００７２】
実施例１
（樹脂）
最内外層には、ＭＩ＝０．８（ＡＳＴＭＤ−１２３８法）の低密度ポリエチレン（ＬＤＰＥ）を用いた。第一及び第三の中間層として、環状オレフィン含有率２２ｍｏｌ％：Ｍｗ＝１３万のエチレン環状オレフィン共重合体を用いた。第二の中間層として、エチレン含有率３２ｍｏｌ％のエチレンビニルアルコール共重合体（ＥＶＯＨ）を用いた。更に、最内外層低密度ポリエチレン樹脂層とエチレン環状オレフィン共重合体樹脂層の接着及びエチレン環状オレフィン共重合体樹脂層とエチレンビニルアルコール共重合体を接着させるために、１−ブテン系主体のα−オレフィン含有量が１１．５ｍｏｌ％であるエチレンα−オレフィン共重合体樹脂の無水マレイン酸変性物（変性率０．２ｍｏｌ％）を用いた。
（成形）
４本のスクリュー押出機を有する多層押出機を用い、最外層に低密度ポリエチレン樹脂、第１の接着層としてエチレンα−オレフィン共重合体樹脂の酸変性物、第１の中間層にエチレン環状オレフィン共重合体樹脂、第２の接着剤層にエチレンα−オレフィン共重合体樹脂の酸変性物、第２の中間層にエチレンビニルアルコール共重合体樹脂、第３の接着剤層にエチレンαオレフィン共重合体樹脂の酸変性物、第３の中間層にエチレン環状オレフィン共重合体樹脂、第４の接着剤層にエチレンαオレフィン共重合体樹脂の酸変性物、最内層に低密度ポリエチレン樹脂からなる４種９層の層構成となるダイレクトブロー成形を行った。成形時のシリンダー温度は４種のシリンダーとも異なり、特に、エチレン環状オレフィン共重合体樹脂はシリンダー区間の一部で２５０℃の温度設定を行った。全肉厚は６００μであり、それぞれ層比率は３３％：２％：１０％：２％：６％：２％：１０％：２％：３３％となる内容積１８０ｍｌの円柱状ボトルを作成した。
得られた結果を表１及び表２に示す。
【００７３】
実施例２
接着層樹脂として、１−ブテンを主体とするα−オレフィン含有量が６ｍｏｌ％のエチレン−αオレフィン共重合体樹脂の酸変性物（変性率０．２ｍｏｌ％）を用いる以外は実施例１と同様にしてボトルを作成した。
得られた結果を表１に示す。
【００７４】
比較例１
接着層樹脂として、１−ブテンを主体とするα−オレフィン含有量が１１．５ｍｏｌ％のエチレン−αオレフィン共重合体樹脂を用いる以外は実施例１と同様にしてボトルを作成した。
得られた結果を表１に示す。
【００７５】
比較例２
接着層樹脂として、１−ブテンを主体とするα−オレフィン含有量が６ｍｏｌ％のエチレン−αオレフィン共重合体樹脂を用いる以外は実施例１と同様にしてボトルを作成した。
得られた結果を表１に示す。
【００７６】
比較例３
接着層樹脂として、１−オクテンを主体とするα−オレフィン含有量が１０ｍｏｌ％のエチレン−αオレフィン共重合体樹脂を用いる以外は実施例１と同様にしてボトルを作成した。
得られた結果を表１に示す。
【００７７】
比較例４
接着層樹脂として、４−メチル−１−ペンテンを主体とするα−オレフィン含有量が６ｍｏｌ％のエチレン−αオレフィン共重合体樹脂を用いる以外は実施例１と同様にしてボトルを作成した。
得られた結果を表１に示す。
【００７８】
比較例５
接着層樹脂として、１−ブテンを主体とするα−オレフィン含有量が５ｍｏｌ％のエチレン−αオレフィン共重合体樹脂を用いる以外は実施例１と同様にしてボトルを作成した。
得られた結果を表１に示す。
【００７９】
比較例６
接着層樹脂として、４−メチル−１−ペンテンを主体とするα−オレフィン含有量が５ｍｏｌ％のエチレン−αオレフィン共重合体樹脂を用いる以外は実施例１と同様にしてボトルを作成した。
得られた結果を表１に示す。
【００８０】
比較例７
接着層樹脂として、１−ブテンを主体とするα−オレフィン含有量が５ｍｏｌ％のエチレン−αオレフィン共重合体樹脂の酸変性樹脂（変性率０．１ｍｏｌ％）を用いる以外は実施例１と同様にしてボトルを作成した。
得られた結果を表１に示す。
【００８１】
比較例８
中間層として、エチレンビニルアルコール共重合体樹脂のみ１層用い、３種５層のボトル（層比率３８％：２％：２０％：２％：３８％）とする以外は実施例１と同様にしてボトルを成形した。
得られた結果を表１及び表２に示す。
【００８２】
比較例９
接着層樹脂として、ポリ−１−ブテン樹脂を用いる以外は実施例１と同様にしてボトルを作成した。
得られた結果を表１に示す。
【００８３】
【表１】
0003876020.tif 000019
【００８４】
【表２】
0003876020.tif 000020
【００８５】
表１から、オレフィン系樹脂とエチレン環状オレフィン共重合樹脂間の接着の初期強度はαオレフィンの含有率に依存せず実用強度を有している。しかし、練り歯磨きを充填し、５０℃保存したものにおいては、その接着強度は接着剤樹脂中のαオレフィン含有率や密度に著しく左右されることが分かった。特に、αオレフィン含有率が５ｍｏｌ％以下及び密度が０．９１０ｇ／ｃｍ3 以上では急激に接着強度が低下し、実用強度を満足しない結果を示した。また、ポリ−１−ブテン（結晶性高分子）を接着剤とした比較例６では初期の接着強度も得られておらず、オレフィン系樹脂とエチレン環状オレフィン共重合体の層間接着には短鎖分岐の存在だけで議論できないことが解った。つまり、エチレンとαオレフィン共重合体のαオレフィン量を６ｍｏｌ％以上とし、密度を０．９１０ｇ／ｃｍ3 以下とすることが、香気成分による接着劣化を防止する上で有効であることが分かった。
【００８６】
また、酸変性した樹脂を用いた比較例７及び比較例８では、酸変性を行わない樹脂を用いた比較例５及び比較例６に比べ、保存後のデラミを起こす程に接着強度は低下していたが、実施例２にある様に、酸変性してあってもαオレフィン量が６ｍｏｌ％以上、特に１０ｍｏｌ％以上である樹脂をベースポリマーとすることで、オレフィン系樹脂とエチレン環状オレフィン共重合樹脂間の接着剤として実用性がある事が解った。
【００８７】
次に、エチレン環状オレフィン共重合樹脂層とエチレンビニルアルコール共重合樹脂層の接着に関しては、表１から見ても解る様に、酸変性を必須要件としている。以上の結果から、エチレン樹脂層とエチレン環状オレフィン共重合体樹脂層及びエチレンビニルアルコール共重合樹脂層からなる多層容器に用いる接着性樹脂は、エチレンαオレフィン共重合体樹脂であり、特に、αオレフィン含有率を６ｍｏｌ％以上、好ましくは、１０ｍｏｌ％以上であるエチレンαオレフィン共重合樹脂をベースポリマーとした酸変性物である必要がある。
【００８８】
表２から、練り歯磨き粉を実充填した場合の１−メントールの透過量は従来のエチレンビニルアルコール共重合体を中間層とした容器よりも保香性が高い事が解った。
【００８９】
【発明の効果】
本発明においては、エチレン−αオレフィン共重合体の内でも、６乃至２０モル％、特に１０乃至２０モル％のα−オレフィンとを共重合させて得られる密度が０．９１０乃至０．８００ｇ／ｃｍ3 、特に０．９００乃至０．８４０ｇ／ｃｍ3 の線状超低密度ポリエチレン或いはその酸変性物を選択し、これを環状オレフィン系共重合体と線状のオレフィン系樹脂との接着に用いること及び上記の酸変性物を環状オレフィン系共重合体とエチレンビニルアルコール共重合体との接着に用いることにより、香気性成分による接着劣化を防止し、経時後の接着強度を高いレベルに保つことができる。また、環状オレフィン系共重合体から成る第一及び第三の中間層並びにエチレンビニルアルコール共重合体から成る第二の中間層の組み合わせにより、内容物の保存性を顕著に向上させることが可能となる。
【００９０】
オレフィン層とエチレンビニルアルコール共重合体等のバリヤ層との接着剤に使用されている従来の樹脂はエチレンα−オレフィン共重合体のαオレフィン量が５ｍｏｌ％以下の酸変性物であり、αオレフィン量が６ｍｏｌ％以上のエチレン−αオレフィン共重合体の酸変性物を接着剤として用いる点が全く新規である。
【図面の簡単な説明】
【図１】本発明の多層容器の一例を示す側面図である。
【図２】本発明の多層容器の他の例を示す側面図である。
【図３】容器の胴部の断面構造の一例を拡大して示す断面図である。
【符号の説明】
１  チューブ状容器
２  蓋
３  ネジ付き押出口
４  円錐状肩部
５  筒状の胴部
６  端縁部
７  密閉底部
１０  ボトル状容器、
１１  線状のオレフィン系樹脂から成る内層
１２  環状オレフィン系共重合体を含有する第一の中間層
１３  エチレンビニルアルコール共重合体を含有する第二の中間層
１４  環状オレフィン系共重合体を含有する第三の中間層
１５  線状のオレフィン系樹脂から成る外層
１６、１７  線状超低密度ポリエチレン或いはその酸変性物から成る接着剤層
１８、１９  線状超低密度ポリエチレンの酸変性物から成る接着剤層
【図１】
0003876020.tif 000021
【図２】
0003876020.tif 000022
【図３】
0003876020.tif 000023